(57)【要約】【課題】片寄り走行や蛇行を、寿命低下を招くことなく長期に渡って、簡単・確実に防止する蛇行防止ガイドを備えたエンドレスベルトを提供することを課題とする。更に、このエンドレスベルトを用い、色ずれ等の画像欠陥の発生しにくい画像形成装置を提供することを課題とする。【解決手段】エンドレスベルト１のベルト本体２の少なくとも片方の側縁に沿って、蛇行防止ガイド３が感熱型シート形状の接着部４で接着され、前記感熱型シート形状の接着部４で接着された前記ベルト本体２と前記蛇行防止ガイド３とのスラスト剥離強度が、１５Ｎ／ｍｍ以上２５Ｎ／ｍｍ以下、１Ｎ／ｍｍの加重を７２時間連続して加えたときの蛇行防止ガイド３の変位量が０．１ｍｍ未満、及び／又は１Ｎ／ｍｍの荷重を１４日間連続して加えた時の蛇行防止ガイドの変位量が１ｍｍ未満であるエンドレスベルトにより、上記課題は解決される。【選択図】図２
2006146132.tif 000002
【特許請求の範囲】
【請求項１】
ベルト本体と、蛇行防止ガイドと、前記ベルト本体と前記蛇行防止ガイドを接着する接着部とからなるエンドレスベルトにおいて、
ベルト本体の少なくとも片方の側縁に沿って、蛇行防止ガイドが感熱型シート形状の接着部で接着され、前記感熱型シート形状の接着部で接着された前記ベルト本体と前記蛇行防止ガイドとのスラスト剥離強度が、１５Ｎ／ｍｍ以上２５Ｎ／ｍｍ以下であることを特徴とするエンドレスベルト。
【請求項２】
ベルト本体と、蛇行防止ガイドと、前記ベルト本体と前記蛇行防止ガイドを接着する接着部とからなるエンドレスベルトにおいて、
ベルト本体の少なくとも片方の側縁に沿って、蛇行防止ガイドが感熱型シート形状の接着部で接着され、前記エンドレスベルトに１Ｎ／ｍｍの荷重を７２時間連続して加えた時の蛇行防止ガイドの変位量が０．１ｍｍ未満であることを特徴とするエンドレスベルト。
【請求項３】
ベルト本体と、蛇行防止ガイドと、前記ベルト本体と前記蛇行防止ガイドを接着する接着部とからなるエンドレスベルトにおいて、
ベルト本体の少なくとも片方の側縁に沿って、蛇行防止ガイドが感熱型シート形状の接着部で接着され、前記エンドレスベルトに１Ｎ／ｍｍの荷重を１４日間連続して加えた時の蛇行防止ガイドの変位量が１ｍｍ未満であることを特徴とするエンドレスベルト。
【請求項４】
中間転写ベルトを有する画像形成装置において、前記中間転写ベルトが請求項１〜請求項３のいずれか１項に記載のエンドレスベルトであることを特徴とする画像形成装置。
【請求項５】
用紙搬送ベルトを有する画像形成装置において、前記用紙搬送ベルトが請求項１〜請求項３のいずれか１項に記載のエンドレスベルトであることを特徴とする画像形成装置。
【発明の詳細な説明】
【技術分野】
【０００１】
本発明は、複写機やプリンタ等の電子写真方式を用いた画像形成装置に用いられるエンドレスベルト及びそれを用いた画像形成装置に関する。更に詳しくは、蛇行防止用のガイドを有し、長期間安定走行可能な画像形成装置に用いられる蛇行防止ガイド付エンドレスベルト及びそれを用いた画像形成装置に関する。
【背景技術】
【０００２】
電子写真方式を用いた画像形成装置としては、例えば、中間転写ベルトを使用した中間転写方式のカラー画像形成装置がある。これは、電子写真プロセス等によりトナー像が形成される像担持体（例えば感光体ドラム）の転写部で接触して回転するような中間転写ベルトを複数のベルト支持ロール間に張架して配設したものであり、その像担持体上に形成される複数のトナー像を一旦中間転写ベルトの同じ位置に重ねあわせるように一次転写した後、その中間転写ベルト上に転写されたトナー像を用紙に一括して二次転写するものである。そして、用紙上に二次転写された多色のトナー像は、その後定着装置により定着されてカラー画像となる。
【０００３】
この他、エンドレスベルトを備えた画像形成装置としては、用紙を担持して複数の画像形成ユニットの転写部を通過させるように搬送する用紙搬送ベルトを使用した、いわゆるタンデムタイプのカラー画像形成装置もある。これは、各色成分のトナー像を個々に形成するため画像形成ユニットを複数並べて配置し、その各画像形成ユニットの転写部で接触して回転するように用紙搬送ベルトを複数のベルト支持ロール間に張架して配設したものであり、その用紙搬送ベルトに吸着して担持した用紙を各画像形成ユニットの転写部を通過させるように搬送することにより、各画像形成ユニットで形成される各トナー像を同じ用紙に順次重ねあわせるように転写し、最後に定着させてカラー画像とするものである。
【０００４】
ところで、このような中間転写ベルトや用紙搬送ベルト等のエンドレスベルトを使用したカラー画像形成装置では、そのエンドレスベルトを張架支持する複数のベルト支持ロールにおいて、回転軸の平行度やロール外径がばらつくことや、そのエンドレスベルト自体の周長変化により張力が不均一となること等が原因となって、エンドレスベルトが直進走行せず、ベルト支持ロールの軸方向に変位した状態で走行する、いわゆる片寄り走行や蛇行が発生することがある。このため、そのエンドレスベルトに直接またはエンドレスベルトに担持された用紙に順次転写される各トナー像の位置がずれてしまうことがあり、この場合には、最終的には用紙上に形成されるカラー画像に色ずれや色相変化等が起こるといった画像欠陥が発生するという不具合がある。
【０００５】
そこで、このようなエンドレスベルトの蛇行を防止するため、駆動ロール等にフランジを設ける方法（例えば特許文献１参照）や、エンドレスベルトの両側縁の内面側に蛇行防止ガイドを設けて、そのガイド部分をベルト支持ロールの外周に設けた溝で案内する方法が提案されている。この後者の技術に関しては、例えば、ガイドとしてエラストマーを接着した補強テープを接着する方法（特許文献２参照）が提案されている。
【０００６】
また、接着部としてアクリル系樹脂粘着剤等を用いて、エンドレスベルトに蛇行防止ガイドを接着する方法（例えば特許文献２及び３参照）が提案されている。前記アクリル系樹脂粘着剤の接着強度を改善したものとして、粘着剤層に特定のアクリル系共重合体と架橋剤を含有してなり、溶剤不溶物が８〜９９質量％である樹脂組成物を用いる（例えば特許文献４参照）提案がなされている。
【０００７】
他方では、接着部として一液性の常温硬化型の変成エポキシ樹脂を用いて蛇行防止ガイドをベルト側縁に接着する方法（例えば特許文献５参照）の提案もなされている。
【０００８】
さらに本発明者は、接着部として両面に感圧型アクリル樹脂からなる接触層を設けた両面接着剤を用いて蛇行防止ガイドをベルト側縁に接着したエンドレスベルト（特許文献６参照）を提案している。この技術は、感圧型のアクリル系接着剤を用いることでエンドレスベルト作製時の作業性に優れており、容易に、精度良く、かつ十分な強度で蛇行防止ガイドをエンドレスベルト本体に接着することができるものである。実施例には、スラスト剥離強度が１０Ｎ／ｍｍ及びＴ型剥離強度が１．４Ｎ／ｍｍ、スラスト剥離強度が１２Ｎ／ｍｍＴ型剥離強度が１．２Ｎ／ｍｍであるエンドレスベルトが記載されている。作製したエンドレスベルトを画像形成装置に搭載した場合、画像欠陥が発生しにくいので安定して高品質の画像を得ることができる。
【特許文献１】特開昭５８−１００１４５号公報
【特許文献２】特開平４−３３３４５７号公報
【特許文献３】特開平７−１８７４３５号公報
【特許文献４】特開２００１−２０６５２２号公報
【特許文献５】特開２０００-１２２４３９号公報
【特許文献６】特開２００４−５３６２９号公報
【発明の開示】
【発明が解決しようとする課題】
【０００９】
特許文献１のような駆動ローラ等にフランジを設ける方法では、フランジ部にエンドレスベルトが乗り上げてしまい、エンドレスベルトが破損する問題が発生する場合がある。一方、特許文献２のようにガイドとしてエラストマーを接着した補強テープを接着する方法は、エラストマーに補強テープを接着して、更にエラストマーを接着した補強テープをエンドレスベルトに接着するために作業が煩雑であり、コストが割高である。特許文献２及び３のようにアクリル系樹脂粘着剤を用いた場合、エンドレスベルトとの接着強度が不十分となり、耐久性に劣るという問題がある。特許文献４及び５のように液状の接着剤または粘着剤を用いる場合、接着剤または粘着剤のはみ出しが発生する場合があり、接着時にはみだした接着剤を処理する工程が必要となり、コストが割高となる。また、硬化するまで蛇行防止ガイドを保持する必要があるため、精度の良い蛇行防止ガイドを形成するのが困難であり、生産効率も低下してしまうという問題がある。特許文献６に開示された技術はこれら製造面、物性面の問題を解決したものである。しかし近年、画像形成装置の高画質化に伴ってエンドレスベルトに対する強度の要求が高まっており、例えば、エンドレスベルトを感光体の形状に沿うように配置して用いる画像形成装置のように、蛇行防止ガイドにより大きな負荷のかかる使用をした際には、前記特許文献６に記載のエンドレスベルトを用いた場合でも、感圧型のアクリル系接着剤が多層構造であるため接着部でのずれが発生する等の満足な結果が得られない場合があった。
【００１０】
本発明は、これらの事情に鑑みてなされたものであり、以下の内容を課題とする。即ち、片寄り走行や蛇行を、寿命低下を招くことなく長期にわたって簡単、確実に防止する蛇行防止ガイドを備えたエンドレスベルトを提供することを課題とする。更に、このエンドレスベルトを用い、色ずれ等の画像欠陥の発生しにくい画像形成装置を提供することを課題とする。
【課題を解決するための手段】
【００１１】
本発明でのエンドレスベルトとは、表面にトナー像が転写される用紙を担持する用紙担持面またはトナー像が形成されるトナー像担持面等を有するベルト本体と、前記ベルト本体の少なくとも片方の側縁に沿って、蛇行防止ガイドが感熱型シート形状の接着部で接着されている構成からなる。前記課題は、以下の手段により解決される。
【００１２】
即ち、本発明は、＜１＞  ベルト本体と、蛇行防止ガイドと、前記ベルト本体と前記蛇行防止ガイドを接着する接着部とからなるエンドレスベルトにおいて、
ベルト本体の少なくとも片方の側縁に沿って、蛇行防止ガイドが感熱型シート形状の接着部で接着され、前記感熱型シート形状の接着部で接着された前記ベルト本体と前記蛇行防止ガイドとのスラスト剥離強度が、１５Ｎ／ｍｍ以上２５Ｎ／ｍｍ以下であるエンドレスベルトである。
【００１３】
＜２＞  前記スラスト剥離強度が、１８Ｎ／ｍｍ以上２３Ｎ／ｍｍ以下であることを特徴とする＜１＞に記載のエンドレスベルトである。
【００１４】
＜３＞  ベルト本体と、蛇行防止ガイドと、前記ベルト本体と前記蛇行防止ガイドを接着する接着部とからなるエンドレスベルトにおいて、
ベルト本体の少なくとも片方の側縁に沿って、蛇行防止ガイドが感熱型シート形状の接着部で接着され、前記エンドレスベルトに、１Ｎ／ｍｍの荷重を７２時間連続して加えた時の蛇行防止ガイドの変位量が０．１ｍｍ未満であるエンドレスベルトである。
【００１５】
＜４＞  ベルト本体と、蛇行防止ガイドと、前記ベルト本体と前記蛇行防止ガイドを接着する接着部とからなるエンドレスベルトにおいて、
ベルト本体の少なくとも片方の側縁に沿って、蛇行防止ガイドが感熱型シート形状の接着部で接着され、前記エンドレスベルトに１Ｎ／ｍｍの荷重を１４日間連続して加えた時の蛇行防止ガイドの変位量が１ｍｍ未満であることを特徴とするエンドレスベルトである。
【００１６】
＜５＞  前記感熱型シート形状の接着部で接着された前記ベルト本体と前記蛇行防止ガイドとのＴ型剥離強度が１．２Ｎ／ｍｍ以上２．０Ｎ／ｍｍ以下である＜１＞から＜４＞のいずれか１に記載のエンドレスベルトである。
【００１７】
＜６＞前記Ｔ型剥離強度が１．４Ｎ／ｍｍ以上１．５Ｎ／ｍｍ以下である＜５＞に記載のエンドレスベルトである。
【００１８】
＜７＞前記感熱型シート形状の接着部が、１００℃以上１８０℃以下の温度で接着されてなる＜１＞から＜６＞のいずれか１に記載のエンドレスベルトである。
【００１９】
＜８＞前記感熱型シート形状の接着部が、ポリエステル系接着剤で形成されてなることを特徴とする＜１＞から＜７＞のいずれか１に記載のエンドレスベルトである。
【００２０】
＜９＞  前記蛇行防止ガイドが、ＪＩＳ  Ａ硬度６０°から９０°の弾性部材からなる＜１＞から＜８＞のいずれか１に記載のエンドレスベルトである。
【００２１】
＜１０＞  前記ベルト本体が、導電剤を分散したポリイミド樹脂で構成されてなる＜１＞から＜９＞のいずれか１に記載のエンドレスベルトである。
【００２２】
＜１１＞  中間転写ベルトを有する画像形成装置において、前記中間転写ベルトが＜１＞から＜１０＞のいずれか１に記載のエンドレスベルトである画像形成装置である。
【００２３】
＜１２＞  用紙搬送ベルトを有する画像形成装置において、前記用紙搬送ベルトが＜１＞から＜１０＞のいずれか１に記載のエンドレスベルトである画像形成装置である。
【発明の効果】
【００２４】
＜１＞及び＜２＞のように、スラスト剥離強度が１５Ｎ／ｍｍ以上２５Ｎ／ｍｍ以下（好ましくは１８Ｎ／ｍｍ以上２３Ｎ／ｍｍ以下）であることによって、エンドレスベルト走行時に、エンドレスベルト本体と、感熱型シート形状の接着部と、蛇行防止ガイドとの接着界面に作用するせん断力により、エンドレスベルトが破損するなどの問題が少なくなる。
【００２５】
＜３＞のように、１Ｎ／ｍｍの荷重を７２時間連続して加えた時の蛇行防止ガイドの変位量が、０．１ｍｍ未満であることで、ベルト走行時に蛇行防止ガイドに加わる応力によって、蛇行防止ガイドの位置がずれる問題が発生しにくくなる。
【００２６】
＜４＞のように、１Ｎ／ｍｍの荷重を１４日間連続して加えた時の蛇行防止ガイドの変位量が、１ｍｍ未満であることで、ベルト走行時に蛇行防止ガイドに加わる応力によって、蛇行防止ガイドの位置がずれる問題が発生しにくくなる。
【００２７】
＜５＞及び＜６＞のように、前記スラスト剥離強度または前記変位量の規定に加え、Ｔ型剥離強度が１．２Ｎ／ｍｍ以上２．０Ｎ／ｍｍ以下であることによって、エンドレスベルト走行時に、ベルト本体と、感熱型シート形状の接着部と、蛇行防止ガイドとの接着界面に作用するせん断力によってエンドレスベルトが破損するなどの問題がさらに少なくなる。
【００２８】
＜７＞のように、接着温度を１００℃以上１８０℃以下とすることにより、ベルト本体と蛇行防止ガイドとの十分な接着強度が得られ、また蛇行防止ガイドが加熱によって変形するなどの問題を生じにくい。
【００２９】
＜８＞のように、前記ポリエステル系接着剤は接着後に柔軟性を持つため、ポリエステル系接着剤を用いることで、ずれに対して耐久性を有するエンドレスベルトを作製することができる。
【００３０】
＜９＞のように、ＪＩＳ  Ａ硬度が６０°から９０°の範囲であることで、蛇行防止ガイドにかかる応力を、蛇行防止ガイド自身である程度分散吸収することができる。また、蛇行防止ガイドの変形によるエンドレスベルトの乗り上げや、高硬度なためベルト支持ロールに追従しなくなるという不具合を解消することができる。
【００３１】
＜１０＞のように、ベルト本体に導電剤を分散してその表面抵抗率を制御することで、例えば画像形成装置の中間転写ベルト等に有効に用いることができる。
【００３２】
＜１１＞及び＜１２＞のように中間転写ベルトや用紙搬送ベルトとして本発明のエンドレスベルトを使用した画像形成装置は安定的に高品質な画質が得られる。
【００３３】
本発明のエンドレスベルトは容易に作製可能でありながらも接着強度に優れるものである。また、本発明の画像形成装置は、複数のベルト支持ロールに張架されて回転するエンドレスベルトの片寄り走行や蛇行を、ベルトライフの低下を招くことなく、長期にわたって簡単、確実に防止することができるため、安定して高品質な画像を得ることができる。
【発明を実施するための最良の形態】
【００３４】
＜エンドレスベルト＞
以下、図面を参照して本発明のエンドレスベルトを詳細に説明する。図１には本発明のエンドレスベルトの構成概略図を、図２にはベルト本体と蛇行防止ガイドの接着部を示す構成概略図を示す。
図１及び２に示すように、本発明でのエンドレスベルト１とは、表面にトナー像が転写される用紙を担持する用紙担持面またはトナー像が形成されるトナー像担持面等を有するベルト本体２と、前記ベルト本体２の少なくとも片方の側縁に沿って、蛇行防止ガイド３が感熱型シート形状の接着部４で接着されている構成からなるものを意味する。感熱型シート形状の接着部４とは、常温では接着力及び粘着力の無い固体であるが、加熱することで溶融し、冷却固化する時に接着力を発現する接着剤からなり、その形状が薄板状のものである。
さらに、前記感熱型シート形状の接着部４で接着された前記ベルト本体２と前記蛇行防止ガイド３とのスラスト剥離強度が１５Ｎ／ｍｍ以上２５Ｎ／ｍｍ以下である、前記ベルト本体２と前記蛇行防止ガイド３に１Ｎ／ｍｍの荷重を７２時間連続して加えた時の変位量が０．１ｍｍ未満である、および／または、前記ベルト本体２と前記蛇行防止ガイド３に１Ｎ／ｍｍの荷重を１４日間連続して加えた時の変位量が１ｍｍ未満である本発明のエンドレスベルト１は、電子写真式複写機、レーザープリンター等における感光装置、中間転写装置、転写分離装置、搬送装置、帯電装置、現像装置等に好適に使用される。ここで、本発明のエンドレスベルトを構成するベルト本体２は、エンドレスベルトの用途、機能等に応じて、材質、形状、大きさ等が適宜設定される。
【００３５】
−ベルト本体−
ベルト本体２の材質としては、ヤング率２０００ＭＰａ以上の樹脂材料が好ましく用いられる。ヤング率２０００ＭＰａ以上の樹脂材料を用いることで、ベルト走行時に、蛇行防止ガイドに加わる応力によるベルト変形を抑制することができる。ベルト本体２の材質としては、ポリイミド系樹脂、ポリアミドイミド系樹脂、ポリエステル系樹脂、ポリアミド系樹脂、フッ素系樹脂等が挙げられる。
なお、ベルト本体２は環状であれば、つなぎ目があってもなくてもよい。ベルト本体２の厚さは、通常、０．０２〜０．２ｍｍ程度が好ましい。
ベルト本体２の一例を挙げると、電子写真方式を用いた画像形成装置等における中間転写ベルト及び転写搬送ベルトの場合、導電性フィラーを含有するポリイミド系樹脂からなる半導電性ベルト等が好適に使用される。
【００３６】
本発明のエンドレスベルト１において、ベルト本体２の材料は、例えばポリイミド系樹脂を用いることができる。また、本発明のエンドレスベルト１を画像形成装置の中間転写ベルトとして用いる場合、１×１０9Ω／□〜１×１０14Ω／□の範囲に表面抵抗率を、１×１０8〜１×１０13Ωｃｍの範囲に体積抵抗率を制御するために、必要に応じて導電性フィラーとして、ケッチェンブラック、アセチレンブラックなどのカーボンブラック、グラファイト、アルミニウム、ニッケル、銅合金などの金属または合金、酸化スズ、酸化亜鉛、チタン酸カリウム、酸化スズ−酸化インジウムまたは酸化スズ−酸化アンチモン複合酸化物などの金属酸化物、またはポリアニリン、ポリピロール、ポリサルフォン、ポリアセチレンなどの導電性ポリマーなどが好適に使用できる。これら導電性フィラーは単独または２種以上を併用して使用される。
これら導電性フィラーはその使用目的により適宜選択される。例えば、環境変動の小さいエンドレスベルトを得たい場合や表面グロスの高いベルトを得たい場合には金属酸化物、カーボンブラックを、抵抗ばらつきの少ないエンドレスベルトを得たい場合には導電性ポリマーが用いられる。安価及び抵抗調整が容易であるという観点からはカーボンブラックを使用することが好適である。さらに、必要に応じて分散剤、滑剤などの加工助剤をエンドレスベルト中に添加することができる。
【００３７】
−蛇行防止ガイド−
ベルト本体２がベルト支持ロールの軸方向へ移動しようとする寄り力が発生すると、その寄り力に抗して発生する同じ強度の反力（応力）が蛇行防止ガイド３に直接かかることとなる。この応力を蛇行防止ガイド３自身である程度分散吸収することができるという観点から、蛇行防止ガイド３は、ＪＩＳ  Ａ硬度６０°〜９０°の弾性部材であることが好ましく、特に好ましくは、ＪＩＳ  Ａ硬度が６０°〜８０°の範囲である。ＪＩＳ  Ａ硬度が６０°よりも小さい場合は、蛇行防止ガイド３の変形が大きいので、エンドレスベルトが乗り上げてしまう場合があり、ＪＩＳ  Ａ硬度が９０°よりも大きい場合は、エンドレスベルト１がベルト支持ロールに追従しなくなってしまう場合がある。ここで、ＪＩＳ  Ａ硬度とは、ＪＩＳ Ｋ６２５３（１９９７年）に規定されるゴム硬度である。
【００３８】
前記弾性部材の材質としては、ポリウレタン樹脂、ネオプレンゴム、ポリウレタンゴム、シリコーンゴム、ポリエステルエラストマー、クロロプレンゴム、ニトリルゴム等の適度な硬度を有する弾性体等が使用できる。これらの中でも、電気絶縁性、耐湿、耐溶剤、耐オゾン及び耐熱性、耐磨耗性を考慮すると、特にポリウレタンゴムやシリコーンゴムが好適に用いられる。
【００３９】
前記蛇行防止ガイド３の形状は、エンドレスベルトの使用条件等により適宜定めることができるが、蛇行防止効果を十分に得る為にはその断面を略矩形とすることが好ましい。前記蛇行防止ガイド３の幅は蛇行防止効果、耐久性等の点から、通常１〜１０ｍｍ程度が好ましく、特に４〜７ｍｍが好ましい。厚みは、特に制限されないが、蛇行防止効果や耐久性等の観点から、通常１〜５ｍｍ程度が好ましく、特に３〜５ｍｍが好ましい。
【００４０】
−感熱型シート形状の接着部−
図２に示される、本発明に用いられる感熱型シート形状の接着部４は、常温では接着力及び粘着力の無い固体であるが、加熱することで溶融し、冷却固化する時に接着力を発現する接着剤からなる。前記ベルト本体２及び前記蛇行防止ガイド３は、前記感熱型シート形状の接着部４により接着される。前記接着部は、層内が均一のため、従来のずれの発生を防止できる。また、常温で単に圧力を加えて接着する感圧型接着剤と異なり、本発明の接着部４は加熱により溶融することで、ベルト本体２及び蛇行防止ガイド３の表面に濡れ馴染み、細かな凹凸にも入り込み固化させることができるので、前記感圧型接着剤よりも接着強度が高まる。
【００４１】
前記感熱型シート形状の接着部４を構成する接着剤は、使用されるベルト本体２及び蛇行防止ガイド３との加熱時における濡れ性が良く、また、ベルト本体２及び蛇行防止ガイド３を傷めない温度で接着性を発揮できるものの中から適宜選択される。ここで、接着剤とは、被着体（ここで言うベルト本体２及び蛇行防止ガイド３）を接着するにあたって、固体から液体へ、液体から固体へ等の状態の変化の起こるものをいい、接着にあたっての状態の変化を必要としない粘着剤とは区別されるものである。
【００４２】
前記接着剤の例としては、アクリル系、ポリエステル系、シリコーン系、天然または合成のゴム系、ウレタン系、塩化ビニル−酢酸ビニル共重合体等の合成樹脂系などの樹脂系材料が挙げられる。ベルト本体２としてポリイミド樹脂やポリアミドイミド樹脂を使用し、蛇行防止ガイド３としてポリウレタン樹脂、ポリウレタンゴムを使用する場合、前記ポリエステル系接着剤を用いることが、破損、ずれの少ないエンドレスベルトを得ることができるので好ましい。この理由は定かではないが、ポリエステル系接着剤のカルボニル基が、酸素原子が多いベルト本体２及び蛇行防止ガイド３の材料表面と分極による分子間の相互作用をし合うことで、付着力が高まるためであると考えられる。接着後の柔軟性という点からもポリエステル系接着剤を用いることが好ましい。このような接着剤の具体例としては、厚み５０μｍのポリエステル系感熱型シート形状の接着剤からなるソニーケミカル（株）製Ｄ３６００が挙げられる。
【００４３】
前記感熱型シート形状の接着部４のシート厚みは、０．０１ｍｍ〜０．５ｍｍが好ましく、より好ましくは、０．０２〜０．０５ｍｍである。前記感熱型シート形状の接着部４のシート厚みが０．０１ｍｍ未満の場合には、均一な接着強度が得られない場合があり、０．５ｍｍを超える場合には、感熱型シート形状の接着部４を加熱接着時に加える温度・圧力によって、蛇行防止ガイド３の位置ずれを起こす場合がある。
【００４４】
感熱型シート形状の接着部４を加熱する温度は、１００℃以上１８０℃以下であることが好ましく、より好ましくは、１２０℃以上１５０℃以下である。加熱温度１００℃未満の場合には、前記感熱型シート形状の接着部４の溶融が不充分となり所望の接着強度が得られない場合があり、加熱する温度が、１８０℃を超える場合には、ベルト本体２、蛇行防止ガイド３が、加熱する温度によって、変形するなどの問題を起こす場合がある。
【００４５】
本発明に用いる感熱型シート形状の接着部４は、シート形状であることによって、ベルト本体に蛇行防止ガイドを接着するにあたり、作業が容易であり、ベルト本体２と蛇行防止ガイド３との接着性がよく、ベルト本体２と蛇行防止ガイド３との接着ムラが少なく、接着層を均一な厚みで形成することができる。
【００４６】
さらに、ベルト本体２のヤング率が２０００ＭＰａ以上の強度を有している場合、エンドレスベルト１の走行時にベルト本体２と感熱型シート形状の接着部４の接着界面に作用するせん断力によって、ベルト本体２が破断するなどの問題が少ないので耐せん断性に優れる。このように、本発明のエンドレスベルト１のベルト本体２と蛇行防止ガイド３は、耐せん断性に優れているため、エンドレスベルト１の長時間駆動によっても、蛇行防止ガイド３が位置ずれする、剥離が生じるなどの問題が生じにくい。
【００４７】
−エンドレスベルトの作製−
前記エンドレスベルト１の作製は、シート状のベルト本体２と蛇行防止ガイド３とを接着し、その後ベルト本体２の端部間を接着して環状のエンドレスベルト１を作製してもよいし、ベルト本体２を環状に形成した後に蛇行防止ガイド３を接着してエンドレスベルト１を作製してもよい。蛇行防止ガイド３は、ベルト本体２の片方の側縁に設けるのみでも良いが、さらなる蛇行防止効果、耐久性及び補強効果等の点から、ベルト本体２の両方の側縁に設けることがより好ましい。蛇行防止ガイド３のベルト本体２への接着位置（側縁からの距離）は、エンドレスベルト１の用途、機能、エンドレスベルト１を用いる装置等に応じて適宜設定される。
【００４８】
図１では、ベルト本体２の内側面に蛇行防止ガイド３が接着されているが、蛇行防止ガイド３の接着面は、エンドレスベルト１の適用される用途に応じて、ベルト本体２の外側面に接着されていてもよい。また、蛇行防止ガイド３はエンドレスベルト１の補強効果の点から全周に設けることが好ましいが、蛇行防止ガイドのつなぎ目に１〜１０ｍｍ程度の隙間を有していてもよい。
【００４９】
蛇行防止ガイド３をベルト本体２へ接着する方法は、特に制限されないが、片面が剥離紙で構成された前記感熱型シート形状の接着部４を、蛇行防止ガイド３に８０度程度の温度で仮接着させ、剥離紙を剥離してからベルト本体２に温度１００℃〜１８０℃で加熱し本接着して用いることが好ましい。このようにしてベルト本体２と蛇行防止ガイド３とを感熱型シート形状の接着部４により一体化してエンドレスベルト１を作製する。
【００５０】
なお、貼り合わせは、気泡を入れずに貼り合わせることが重要であり、通常ハンドローラ、ゴムローラ、プレス等での貼り合わせ、減圧下での貼り合わせ、加圧下での貼り合わせ等の方法を用いることが好ましい。また、蛇行防止ガイド３表面またはベルト本体２表面は、コロナ処理、ブラスト処理、プライマー処理またはエージング等を行って接着力を向上させていてもよい。
【００５１】
−感熱型シート形状の接着部のスラスト剥離強度−
本発明のエンドレスベルト１において、感熱型シート形状の接着部４により接着されたベルト本体２と蛇行防止ガイド３のスラスト剥離強度は、１５Ｎ／ｍｍ以上２５Ｎ／ｍｍ以下であることが必要であり、好ましくは１８Ｎ／ｍｍ以上２３Ｎ／ｍｍ以下である。スラスト剥離強度が１５Ｎ／ｍｍ未満であると、エンドレスベルト１の長時間駆動によっても、蛇行防止ガイド３が位置ずれする、剥離が生じるなどの問題が発生する場合があり、２５Ｎ／ｍｍを超えると、エンドレスベルト１の走行時にベルト本体２と感熱型シート形状の接着部４の接着界面に作用するせん断力によって、エンドレスベルト１が破断するなどの問題が発生するためである。スラスト剥離強度は、エンドレスベルト作製時における感熱型シート形状の接着部４の接着温度により制御することができ、接着温度を高温にするほどスラスト剥離強度も高くなる。スラスト剥離強度を１５Ｎ／ｍｍ以上２５Ｎ／ｍｍ以下とするために、具体的には、１００℃〜２００℃の温度範囲が好ましく用いられる。
【００５２】
前記スラスト剥離強度の測定方法を以下に述べる。
図４は、スラスト剥離試験の説明図であり、図４（ａ）は試験片４０を示す平面図、図４（ｂ）は試験片４０を図４（ａ）の矢印Ｄの方向から見た側面図、図４（ｃ）は試験方法の説明図であり、試験片４０をベルト固定部材４２に挿入する前の状態を示す図、図４（ｄ）は試験片４０をベルト固定部材４２に挿入した状態を示す図、図４（ｅ）は図４（ｄ）の縦断面拡大図である。
【００５３】
図４（ａ）に示すように、前記エンドレスベルト１を切断して、図面上Ｙ方向に３０ｍｍ、Ｘ方向に５０ｍｍの試験片４０を作成する。また、図４（ｃ）〜図４（ｅ）に示すように、スラスト剥離強度試験に使用するベルト固定部材４２の幅Ｗ２は１０ｍｍであり、側面にはベルト本体貫通溝４４及び蛇行防止ガイド貫通溝４６が形成されている。前記試験片４０のベルト本体２部分及び蛇行防止ガイド３部分をそれぞれ前記ベルト固定部材４２側面に設けられたベルト本体貫通溝４４及び蛇行防止ガイド貫通溝４６に、図４（ｄ）に示すように挿入する。試験片４０をベルト固定部材４２に挿入した後、ベルト固定部材４２を固定した状態で試験片４０を図４（ｅ）に示す矢印Ｅの方向に１０ｍｍ／ｍｉｎの速度で引っ張る。その際、前記ベルト本体２と蛇行防止ガイド３との接着部分にはスラスト力（せん断力）が作用する。
【００５４】
２２±２℃、５５±５％ＲＨの環境下で、前記ベルト本体２と前記蛇行防止ガイド３とが剥離した時の力Ｐ２（Ｎ）を測定し、測定したＰ２（Ｎ）と前記固定部材４０の幅Ｗ２（１０ｍｍ）とからスラスト剥離強度（Ｐ２／Ｗ２）（Ｎ／ｍｍ）を算出する。
【００５５】
−１Ｎ／ｍｍの荷重を７２時間連続して加えた時の蛇行防止ガイド３の変位量−
図４に示したスラスト剥離試験条件において、２２±２℃、５５±５％ＲＨの環境下で、１Ｎ／ｍｍの荷重を７２時間連続して加えた時の蛇行防止ガイド３の変位量を求めた。変位量は、蛇行防止ガイド貫通溝４６に挿入され、ベルト固定部材４２のスラスト力によりずれの生じた部分の蛇行防止ガイドの端と、蛇行防止ガイド貫通溝４６に挿入されていないためスラスト力が掛からず、ずれを生じていない部分の蛇行防止ガイドの端との距離を画像解析によって測定して求めた。この変位量は０．１ｍｍ未満であり、好ましくは０．０５ｍｍ以下である。変位量が、０．１ｍｍ以上の場合には、ベルト走行時に蛇行防止ガイド３に加わる応力によって、蛇行防止ガイド３の位置がずれる問題が発生する場合がある。変位量は、エンドレスベルト作製時における感熱型シート形状の接着部４の接着温度、蛇行防止ガイドのＪＩＳ  Ａ硬度により制御することができ、接着温度を高温にするほど、また、蛇行防止ガイドのＪＩＳ  Ａ硬度を高くするほど変位量は小さくなる。変位量を０．１ｍｍ未満とするために、具体的には、接着温度としては１００℃〜２００℃の温度範囲が、蛇行防止ガイドのＪＩＳ  Ａ硬度としては５０°〜９０°の硬度範囲が好ましく用いられる。
【００５６】
−１Ｎ／ｍｍの荷重を１４日間連続して加えた時の蛇行防止ガイド３の変位量−
図４に示したスラスト剥離試験条件において、２２±２℃、５５±５％ＲＨの環境下で、１Ｎ／ｍｍの荷重を１４日間連続して加えた時の蛇行防止ガイド３の変位量を求めた。変位量は、蛇行防止ガイド貫通溝４６に挿入され、ベルト固定部材４２のスラスト力によりずれの生じた部分の蛇行防止ガイドの端と、蛇行防止ガイド貫通溝４６に挿入されていないためスラスト力が掛からず、ずれを生じていない部分の蛇行防止ガイドの端との距離を画像解析によって測定して求めた。この変位量は１ｍｍ未満であり、好ましくは０．５ｍｍ以下である。変位量が、１ｍｍ以上の場合には、ベルト走行時に蛇行防止ガイド３に加わる応力によって、蛇行防止ガイド３の位置がずれる問題が発生する場合がある。変位量は、エンドレスベルト作製時における感熱型シート形状の接着部４の接着温度、蛇行防止ガイドのＪＩＳ  Ａ硬度により制御することができ、接着温度を高温にするほど、また、蛇行防止ガイドのＪＩＳ  Ａ硬度を高くするほど変位量は小さくなる。変位量を１ｍｍ未満とするために、具体的には、接着温度としては１００℃〜２００℃の温度範囲が、蛇行防止ガイドのＪＩＳ  Ａ硬度としては５０°〜９０°の硬度範囲が好ましく用いられる。
【００５７】
前記スラスト剥離強度の条件範囲を満たすエンドレスベルト１、及び前記変位量の条件範囲を満たすエンドレスベルト１は、エンドレスベルト１の走行時に、ベルト本体２と、感熱型シート形状の接着部４と、蛇行防止ガイド３との接着界面に作用するせん断力により、エンドレスベルト１が破損するなどの問題が少なくなる。また、エンドレスベルト１を感光体の形状に沿うように配置して用いる画像形成装置のように、蛇行防止ガイド３に大きな負荷のかかる使用をした際にも、接着界面でのずれが発生する等の問題が起こりにくく、安定して高品質の画像を提供することができ、エンドレスベルト１の配置の自由度が増すので画像形成装置の小型化が可能となる。前記スラスト剥離強度の条件範囲と前記変位量の条件範囲を共に満たすエンドレスベルト１は、エンドレスベルト１の走行時に、ベルト本体２と、感熱型シート形状の接着部４と、蛇行防止ガイド３との接着界面に作用するせん断力により、エンドレスベルト１が破損するなどの問題がさらに少なくなるので好ましい。
【００５８】
−感熱型シート形状の接着部のＴ型剥離強度−
本発明のエンドレスベルト１において、感熱型シート形状の接着部４により貼設されたベルト本体２と蛇行防止ガイド３のＴ型剥離強度は、１．２Ｎ／ｍｍ以上２．０Ｎ／ｍｍ以下であることが好ましく、さらに好ましくは１．４Ｎ／ｍｍ以上１．５Ｎ／ｍｍ以下である。Ｔ型剥離強度が１．２Ｎ／ｍｍ未満であると、エンドレスベルト１の長時間駆動によっても、蛇行防止ガイド３が位置ずれする、剥離が生じるなどの問題が発生する場合があり、２．０Ｎ／ｍｍを超えると、エンドレスベルト１の走行時にベルト本体２と感熱型シート形状の接着部４の接着界面に作用するせん断力によって、ベルト本体２が破断するなどの問題が発生する場合があるためである。Ｔ型剥離強度が、１．２Ｎ／ｍｍ以上２．０Ｎ／ｍｍ以下であることによって、エンドレスベルト１の走行時に、ベルト本体２と、感熱型シート形状の接着部４と、蛇行防止ガイド３との接着界面に作用するせん断力によってエンドレスベルト１が破損するなどの問題が少なくなる。また、エンドレスベルト１を感光体の形状に沿うように配置して用いる画像形成装置のように、蛇行防止ガイド３に大きな負荷のかかる使用をした際にも、接着界面でのずれが発生する等の問題が起こりにくく、安定して高品質の画像を提供することができる。このようにＴ型剥離強度を上記範囲とすることで、エンドレスベルト１の配置の自由度が増すので画像形成装置の小型化が可能となる。
【００５９】
前記Ｔ型剥離強度の測定方法を以下に述べる。
図３は、Ｔ型剥離試験の説明図である。図３（ａ）はＴ型剥離試験の試験片３０を作成する部分を示す。図３（ｂ−１）及び（ｂ−２）は試験片３０の側面図を示す。図３（ｃ）はＴ型剥離試験の試験方法の説明図である。
【００６０】
図３（ａ）に示すように、幅Ｗ１の蛇行防止ガイド３と同じ幅にベルト本体２を切断し、幅Ｗ１、長さ５０ｍｍの試験片３０を得た。図３（ｂ−１）は、試験片３０を矢印Ａの方向から見た図であり、図３（ｂ−２）は、試験片３０を矢印Ｂの方向から見た図である。
【００６１】
２２±２℃、５５±５％ＲＨの環境下で、得られた試験片３０の一端を、図３（ｃ）に示すようにベルト本体２と蛇行防止ガイド３の接着界面で剥離させ、ベルト本体２を固定し、蛇行防止ガイド３を矢印Ｃの方向に５０ｍｍ／ｍｉｎの速度で引っ張りＴ字型に引き裂いたときの引張力Ｐ１（Ｎ）を測定する。測定されたＰ１及びＷ１を用いてＴ型剥離強度（Ｐ１／Ｗ１）（Ｎ／ｍｍ）を算出する。
【００６２】
＜画像形成装置＞
本発明の画像形成装置は、本発明のエンドレスベルト１を用いた中間転写体方式の画像形成装置及び本発明のエンドレスベルト１を用いた用紙搬送ベルト方式の画像形成装置であれば特に限定されるものではない。例えば、現像装置内に単色のトナーのみを収容する通常のモノカラー画像形成装置や、感光体ドラム等の像担持体上に担持されたトナー像を中間転写体に順次一次転写を繰り返すカラー画像形成装置、各色毎の現像装置を備えた複数の像担持体を中間転写体上に直列に配置したタンデム型カラー画像形成装置があげられる。
【００６３】
以下に、本発明の画像形成装置の１例として、一次転写を繰り返すカラー画像形成装置を示す。図５は、本発明の画像形成装置の１例を示す概略構成図である。
図５に示す画像形成装置は、像担持体としての感光体ドラム１０１、中間転写体としての中間転写ベルト１０２、転写電極であるバイアスローラ１０３、被転写体である用紙を供給するトレー１０４、ＢＫ（ブラック）トナーによる現像装置１０５、Ｙ（イエロー）トナーによる現像装置１０６、Ｍ（マゼンタ）トナーによる現像装置１０７、Ｃ（シアン）トナーによる現像装置１０８、ベルトクリーナー１０９、剥離爪１１３、ベルト支持ロール１２１、１２３及び１２４、バックアップローラ１２２、導電性ローラ１２５、電極ローラ１２６、クリーニングブレード１３１、用紙束１４１、ピックアップローラ１４２、並びにフィードローラ１４３を備えてなり、中間転写ベルト１０２として本発明のエンドレスベルトが用いられる。
【００６４】
中間転写ベルト１０２の内側に備えられた蛇行防止ガイドは、ベルト支持ロール１２１、１２３及び１２４の側縁部に当接するように位置するため、ベルト走行時、中間転写ベルト１０２は、例えばベルト支持ロール１２１、１２３及び１２４に案内される。そのため、中間転写ベルト１０２は、ベルト走行時、蛇行する問題を起こさない。
【００６５】
図５に示す画像形成装置において、感光体ドラム１０１は矢印Ｆ方向に回転し、図示しない帯電装置でその表面が一様に帯電される。帯電された感光体ドラム１０１にレーザー書込み装置などの画像書き込み手段により第一色（例えば、ＢＫ）の静電潜像が形成される。この静電潜像は現像装置１０５によってトナー現像されて可視化されたトナー像Ｔが形成される。トナー像Ｔは感光体ドラム１０１の回転で導電性ローラ１２５が配置された一次転写部に到り、導電性ローラ１２５からトナー像Ｔに逆極性の電界を作用させることにより上記トナー像Ｔを静電的に中間転写ベルト１０２に吸着されつつ中間転写ベルト１０２の矢印Ｇ方向の回転で一次転写される。導電性ローラ１２５は、図５に示したように感光体ドラム１０１の直下に配置していても、図示してはいないが、感光体ドラム１０１の直下からずれた位置に配置しさせていてもよい。
【００６６】
以下、同様にして第２色のトナー像、第３色のトナー像、第４色のトナー像が順次形成され中間転写ベルト１０２において重ね合わせられて、多重トナー像が形成される。なお、このときのトナーは一成分系のものでもよいし二成分系のものでもよい。
【００６７】
中間転写ベルト１０２に転写された多重トナー像は、中間転写ベルト１０２の回転でバイアスローラ１０３が設置された二次転写部に到る。二次転写部は、中間転写ベルト１０２のトナー像が担持された表面側に設置されたバイアスローラ１０３と該中間転写ベルト１０２の裏側からバイアスローラに対向するごとく配置されたバックアップローラ１２２及びこのバックアップローラ１２２に圧接して回転する電極ローラ１２６から構成される。
【００６８】
用紙１４１は、用紙トレー１０４に収容された用紙束からピックアップローラ１４２で一枚ずつ取り出され、フィードローラ１４３で二次転写部の中間転写ベルト１０２とバイアスローラ１０３との間に所定のタイミングで給送される。給送された用紙１４１には、バイアスローラ１０３及びバックアップローラ１２２による圧接搬送と中間転写ベルト１０２の回転により、該中間転写ベルト１０２に担持されたトナー像が転写される。
【００６９】
トナー像が転写された用紙１４１は、最終トナー像の一次転写終了まで退避位置にある剥離爪１１３を作動せることにより中間転写ベルト１０２から剥離され、図示しない定着装置に搬送され、加圧／加熱処理でトナー像を固定して永久画像とされる。なお、多重トナー像の用紙１４１への転写の終了した中間転写ベルト１０２は、二次転写部の下流に設けたベルトクリーナー１０９で残留トナーの除去が行われて次の転写に備える。また、バイアスローラ１０３は、ポリウレタン等からなるクリーニングブレード１３１が常時当接するごとくとりつけられており、転写で付着したトナー粒子や紙紛等の異物が除去される。
【００７０】
単色画像の転写の場合、一次転写されたトナー像Ｔを直ちに二次転写して定着装置に搬送するが、複数色の重ね合わせによる多色画像の転写の場合、各色のトナー像が一次転写部で正確に一致するように中間転写ベルト１０２と感光体ドラム１０１との回転を同期させて各色のトナー像がずれないようにする。上記二次転写部では、バイアスローラ１０３と中間転写ベルト１０２を介して対向配置したバックアップローラ１２２に圧接した電極ローラ１２６にトナー像の極性と同極性の出圧（転写電圧）を印加することで該トナー像を用紙１４１に静電反発で転写する。
以上のようにして、画像を形成することができる。
【００７１】
次に、本発明の画像形成装置における他の一例を示す。
図６に示す画像形成装置は、ユニットＹ、Ｍ、Ｃ、ＢＫと、用紙搬送ベルト２０６と、転写ロール２０７Ｙ、２０７Ｍ、２０７Ｃ、２０７ＢＫと、用紙搬送ロール２０８と、定着器２０９とを備えている。用紙搬送ベルト２０６として、本発明のエンドレスベルトが用いられる。
【００７２】
用紙搬送ベルト２０６の内側に備えられた蛇行防止ガイドは、ベルト支持ロール２１０、２１１、２１２及び２１３の側縁部に当接するように位置するため、ベルト走行時、用紙搬送ベルト２０６は例えばベルト支持ロール２１０、２１１、２１２及び２１３に案内される。そのため、用紙搬送ベルト２０６は、ベルト走行時、蛇行する問題を起こさない。
【００７３】
ユニットＹ、Ｍ、Ｃ、ＢＫは、矢印の時計方向に所定の周速度（プロセススピード）をもって回転可能にそれぞれ感光体ドラム２０１Ｙ、２０１Ｍ、２０１Ｃ、２０１ＢＫが備えられる。感光体ドラム２０１Ｙ、２０１Ｍ、２０１Ｃ、２０１ＢＫの周囲には、コロトロン帯電器２０２Ｙ、２０２Ｍ、２０２Ｃ、２０２ＢＫと、露光器２０３Ｙ、２０３Ｍ、２０３Ｃ、２０３ＢＫと、各色現像装置（イエロー現像装置２０４Ｙ、マゼンタ現像装置２０４Ｍ、シアン現像装置２０４Ｃ、ブラック現像装置２０４ＢＫ）と、感光体ドラムクリーナー２０５Ｙ、２０５Ｍ、２０５Ｃ、２０５ＢＫとがそれぞれ配置されている。
【００７４】
ユニットＹ、Ｍ、Ｃ、ＢＫは、用紙搬送ベルト２０６に対して４つ並列に、ユニットＹ、Ｍ、Ｃ、ＢＫの順に配置されているが、ユニットＢＫ、Ｙ、Ｃ、Ｍの順等は、画像形成方法に合わせて適当な順序を設定することができる。
【００７５】
用紙搬送ベルト２０６は、ベルト支持ロール２１０、２１１、２１２、２１３によって、矢印の反時計方向に感光体ドラム２０１Ｙ、２０１Ｍ、２０１Ｃ、２０１ＢＫと同じ周速度をもって回転可能になっており、ベルト支持ロール２１２、２１３の中間に位置するその一部が感光体ドラム２０１Ｙ、２０１Ｍ、２０１Ｃ、２０１ＢＫとそれぞれ接するように配置されている。用紙搬送ベルト２０６は、ベルト用クリーニング装置２１４が備えられている。
【００７６】
転写ロール２０７Ｙ、２０７Ｍ、２０７Ｃ、２０７ＢＫは、用紙搬送ベルト２０６の内側であって、用紙搬送ベルト２０６と感光体ドラム２０１Ｙ、２０１Ｍ、２０１Ｃ、２０１ＢＫとが接している部分に対向する位置にそれぞれ配置され、感光体ドラム２０１Ｙ、２０１Ｍ、２０１Ｃ、２０１ＢＫと、用紙搬送ベルト２０６を介してトナー画像を用紙（被転写体）２１６に転写する転写領域（ニップ部）を形成している。転写ロール２０７Ｙ、２０７Ｍ、２０７Ｃ、２０７ＢＫは、図６のように感光体ドラム２０１Ｙ、２０１Ｍ、２０１Ｃ、２０１ＢＫの直下に配置していても、図示してはいないが、直下からずれた位置に配置しても良い。
【００７７】
定着装置２０９は、用紙搬送ベルト２０６と感光体ドラム２０１Ｙ、２０１Ｍ、２０１Ｃ、２０１ＢＫとのそれぞれの転写領域（ニップ部）を通過した後に搬送できるように配置されている。
【００７８】
用紙搬送ロール２０８により、用紙２１６は用紙搬送ベルト２０６に搬送される。
【００７９】
図６に示す画像形成装置において、ユニットＢＫにおいては、感光体ドラム２０１ＢＫを回転駆動させる。これと連動してコロトロン帯電器２０２ＢＫが駆動し、感光体ドラム２０１ＢＫの表面を所定の極性・電位に一様に帯電させる。表面が一様に帯電された感光体ドラム２０１ＢＫは、次に、露光器２０３ＢＫによって像様に露光され、その表面に静電潜像が形成される。
【００８０】
続いて該静電潜像は、ブラック現像装置２０４ＢＫによって現像される。すると、感光体ドラム２０１ＢＫの表面にトナー画像が形成される。なお、このときのトナーは一成分系のものでもよいし二成分系のものでもよい。
【００８１】
このトナー画像は、感光体ドラム２０１ＢＫと用紙搬送ベルト２０６との転写領域（ニップ部）を通過すると同時に、用紙２１６が静電的に用紙搬送ベルト２０６に吸着して転写領域（ニップ部）まで搬送され、転写ロール２０７ＢＫから印加される転写バイアスにより形成される電界により、用紙２１６の外周面に順次、転写される。
【００８２】
この後、感光体ドラム２０１ＢＫ上に残存するトナーは、感光体ドラムクリーナー２０５ＢＫによって清掃・除去される。そして、感光体ドラム２０１ＢＫは、次の転写サイクルに供される。
【００８３】
以上の転写サイクルは、ユニットＣ、Ｍ及びＹでも同様に行われる。
【００８４】
転写ロール２０７ＢＫ、２０７Ｃ、２０７Ｍ及び２０７Ｙによってトナー画像を転写された用紙２１６は、さらに定着装置２０９に搬送され、定着が行われる。
以上のようにして記録紙上に所望の画像が形成される。
【００８５】
次に、本発明の画像形成装置における他の一例を示す。
図７は、中間転写ベルト８６を用いたタンデム式の画像形成装置の要部部分を説明する模試図である。具体的には、図７において感光体７９表面を均一に帯電する帯電ローラ８３（帯電装置）、感光体７９表面を露光し静電潜像を形成するレーザー発生装置７８(露光装置)、感光体７９表面に形成された潜像を、現像剤を用いて現像し、トナー像を形成する現像器８５(現像装置)、現像したトナー像を中間転写ベルト８６に転写する転写ロール８０、感光体に付着したトナーやゴミ等を除去する感光体クリ−ナー８４ (クリーニング装置)、被転写材上のトナー像を定着する定着する定着ローラ７２等必要に応じて公知の方法で任意に備えることができる。感光体７９と転写ロール８０は、図７のように感光体直下からずれた位置に配置していても、感光体直下に配置（図示せず）していてもよい。そして、この中間転写ベルト８６として本発明のエンドレスベルトを備えることで、上述の構成のようなタンデム式の画像形成装置においても、高品質の転写画質を安定して得ることができる。
【００８６】
さらに、図７に示す画像形成装置の構成について詳細に説明する。図７に示す画像形成装置は、４つのトナーカートリッジ７１、１対の定着ロール７２、バックアップロール７３、テンションロール７４、２次転写ロール７５、用紙経路７６、用紙トレイ７７、レーザー発生装置７８、４つの感光体７９、４つの１次転写ロール８０、駆動ロール８１、転写クリーナー８２、４つの帯電ロール８３、感光体クリーナー８４、現像器８５、中間転写ベルト８６等を主用な構成部材として含んでなる。
【００８７】
まず、感光体７９の周囲には、反時計回りに帯電ロール８３、現像器８５、中間転写ベルト８６を介して配置された１次転写ロール８０、感光体クリーナー８４が配置され、これら１組の部材が、１つの色に対応した現像ユニットを形成している。また、この現像ユニット毎に、現像器８５に現像剤を補充するトナーカートリッジ７１がそれぞれ設けられており、各現像ユニットの感光体７９に対して、帯電ロール８３と現像器８５との間の感光体７９表面に画像情報に応じたレーザー光を照射することができるレーザー発生装置７８が設けられている。
【００８８】
４つの色（例えば、シアン、マゼンタ、イエロー、ブラック）に対応した４つの現像ユニットは、画像形成装置内においてほぼ水平方向に直列に配置されており、４つの現像ユニットの感光体７９と１次転写ロール８０とのニップ部を挿通するように中間転写ベルト８６が設けられている。中間転写ベルト８６は、その内周側に以下の順序で反時計回りに設けられた、バックアップロール７３、テンションロール７４、及び駆動ロール８１により張架されている。なお、４つの１次転写ロールはバックアップロール７３とテンションロール７４との間に位置する。また、中間転写ベルト８６を介して駆動ロール８１の反対側には中間転写ベルト８６の外周面をクリーニングする転写クリーナー８２が駆動ロール８１に対して圧接するように設けられている。
【００８９】
また、中間転写ベルト８６を介してバックアップロール７３の反対側には用紙トレイ７７から用紙経路７６を経由して搬送される記録用紙の表面に、中間転写ベルト８６の外周面に形成されたトナー像を転写するための２次転写ロール７５が、バックアップロール７３に対して圧接するように設けられている。
【００９０】
また、画像形成装置の底部には記録用紙をストックする用紙トレイ７７が設けられ、用紙トレイ７７から用紙経路７６を経由して２次転写部を構成するバックアップロール７３と２次転写ロール７５との圧接部を通過するように供給することができる。この圧接部を通過した記録用紙は更に１対の定着ロール７２の圧接部を挿通するように不図示の搬送手段により搬送可能であり、最終的に画像形成装置外へと排出することができる。
【００９１】
次に、図７の画像形成装置を用いた画像形成方法について説明する。トナー像の形成は各現像ユニット毎に行なわれ、帯電ロール８３により反時計方向に回転する感光体７９表面を一様に帯電した後に、レーザー発生装置７８（露光装置）により帯電された感光体７９表面に潜像を形成し、次に、この潜像を現像器８５から供給される現像剤により現像してトナー像を形成し、１次転写ロール８０と感光体７９との圧接部に運ばれたトナー像を矢印Ａ方向に回転する中間転写ベルト８６の外周面に転写する。なお、トナー像を転写した後の感光体７９は、その表面に付着したトナーやゴミ等が感光体クリーナー８４によりクリーニングされ、次のトナー像の形成に備える。
【００９２】
各色の現像ユニット毎に現像されたトナー像は、画像情報に対応するように中間転写体８６の外周面上に順次重ね合わされた状態で、２次転写部に運ばれ２次転写ロール７５により、用紙トレイ７７から用紙経路７６を経由して搬送されてきた記録用紙表面に転写される。トナー像が転写された記録用紙は、更に定着部を構成する１対の定着ロール７２の圧接部を通過する際に加圧加熱されることにより定着され、記録媒体表面に画像が形成された後、画像形成装置外へと排出される。
【実施例】
【００９３】
以下、本発明について実施例を用いてさらに詳細に説明するが、本発明は下記実施例によって限定されるものではない。
【００９４】
（（実施例Ａ））
[実施例Ａ１]
＜エンドレスベルトの作製＞
図１は、本発明に係るエンドレスベルトの一例である中間転写ベルトの構成概略図である。図１において、中間転写ベルトは、ベルト本体２及び前記ベルト本体２の端縁に沿って接着された蛇行防止ガイド３を有しており、図示しないベルト支持ロールによって回転可能に支持された状態にある。
【００９５】
エンドレスベルト本体としての中間転写ベルト基材は、次のようにして製造される。
（基材の形成）
（ポリアミド酸溶液（Ａ）の調製）
３，３’，４，４’−ビフェニルテトラカルボン酸二無水物（ＢＰＤＡ）と４，４’−ジアミノジフェニルエーテル（ＤＤＥ）とからなるポリアミド酸のＮ−メチルー２ピロリドン（ＮＭＰ）溶液（宇部興産製ユーワニスＳ（固形分１８質量％）に、この溶液中のポリイミド系樹脂を形成することが可能な原料の固形分１００質量部に対して、乾燥した酸化処理カーボンブラック（ＳＰＥＣＩＡＬ  ＢＬＡＣＫ４（Ｄｅｇｕｓｓａ社製、ｐＨ３．０、揮発分：１４．０％）を２３質量部になるよう添加して、衝突型分散機（シーナス製ＧｅａｎｕｓＰＹ）を用い、圧力２００ＭＰａで、最小面積が１．４ｍｍ2で２分割後衝突させ、再度２分割する経路を５回通過させて、混合して、基材用のカーボンブラック入りポリアミド酸溶液（Ａ）を得た。
【００９６】
カーボンブラック入りポリアミド酸溶液（Ａ）を円筒状金型内面に、ディスペンサーを介して塗膜の厚みが０．５ｍｍとなるように塗布し、金型を１５００ｒｐｍで１５分間回転させて均一な厚みを有する塗膜を形成した後、金型を２５０ｒｐｍで回転させながら、金型の外側より６０℃の熱風を３０分間あてた後、１５０℃で６０分間加熱し、室温にまで冷却して皮膜を形成した。
その後、金型の内面に形成された皮膜を剥離して、この皮膜を金属芯体の外周を覆うように被覆して４００℃まで２℃／分の昇温速度で昇温し、更に４００℃で３０分加熱し、皮膜に残留する溶媒及び脱水閉環水を除去すると共に、イミド転化反応を完結させた。その後金属芯体を室温にまで冷却した後に、金属芯体表面に形成されたポリイミドフィルムを剥離することにより、厚みが０．０８ｍｍのエンドレスベルトを得た。このエンドレスベルトの表面抵抗は１×１０12Ω／□、体積抵抗率は３．２×１０9Ωｃｍ、ヤング率は、３８００ＭＰａであった。
【００９７】
蛇行防止ガイドとして、タイガースポリマー（株）製の、ＪＩＳ硬度７０度、厚さ１ｍｍの熱硬化性ウレタンゴムシート（タイプレンＴＲ１００−７０）を幅５ｍｍに加工して用いた。
【００９８】
（蛇行防止ガイドの接着）
厚さ１ｍｍ、幅５ｍｍの熱硬化性ウレタンゴムシートの接着面を予めブラスト処理した。ポリエステル系感熱型シート形状の接着部（ソニーケミカル（株）製Ｄ３６００）を、３４．２Ｎ／ｃｍ2の圧力で、剥離紙の面に１００℃で、１０秒間加熱押圧して仮接着した後、厚さ１２７μｍの剥離紙を剥がして、エンドレスベルトの裏面に、３４．２Ｎ／ｃｍ2の圧力で、１２０℃で、３秒間加熱押圧して本接着し、エンドレスベルトを作製した。
【００９９】
得られた実施例Ａ１のエンドレスベルトを用いて、下記評価を行った。
−Ｔ型剥離強度試験−
Ｔ型剥離強度試験は、前述の方法で行った。試験機は、アイコーエンジニアリング社製精密荷重試験機ＭＯＤＥＬ−１６０５Ｎを用いた。強度試験はＮ＝５の評価を行い、最小値とした。また、本試験においては前記Ｗ１を５ｍｍとした。Ｔ型剥離強度の評価基準は以下の通りである。
「◎」：１．４Ｎ／ｍｍ以上
「○」：１．２Ｎ／ｍｍ以上で、１．４Ｎ／ｍｍ未満
「×」：１．２Ｎ／ｍｍ未満
【０１００】
−スラスト剥離強度試験−
スラスト剥離強度試験は、前述の方法で行った。試験機は、アイコ−エンジニアリング社製精密荷重試験機ＭＯＤＥＬ−１６０５Ｎを用いた。スラスト剥離強度の評価基準は以下の通りである。
「◎」：２０Ｎ／ｍｍ以上
「○」：１５Ｎ／ｍｍ以上で２０Ｎ／ｍｍ未満
「×」：１５Ｎ／ｍｍ未満
【０１０１】
−蛇行防止ガイドの変位量１−
図４に示したスラスト剥離強度試験装置において、１Ｎ／ｍｍの荷重を７２時間連続して加えた時の蛇行防止ガイドの変位量を計測した。
評価基準は以下の通りである。
「◎」：変位量  ０．０５ｍｍ以下
「○」：変位量  ０．０５ｍｍを超えて、０．１ｍｍ未満
「×」：変位量  ０．１ｍｍ以上
【０１０２】
−蛇行防止ガイドの変位量２−
図４に示したスラスト剥離強度試験装置において、１Ｎ／ｍｍの荷重を１４日間連続して加えた時の蛇行防止ガイドの変位量を計測した。
評価基準は以下の通りである。
「◎」：変位量  ０．３以下
「○」：変位量  ０．３ｍｍを超えて、１ｍｍ未満
「×」：変位量  １ｍｍ以上
【０１０３】
−ベルトライフ−
蛇行防止ガイドの剥離が発生するまでに要したエンドレスベルトの回転数より、ベルトライフを判定した。富士ゼロックス社製ＤＣ１２５０にてエンドレスベルトをランニングさせ、ベルト１周を１ｃｙｃｌｅとして算出した。ベルトライフの評価基準は以下の通りである。
「◎」：２０００ｋｃｙｃｌｅ以上
「○」：１６００ｋｃｙｃｌｅ以上２０００ｋｃｙｃｌｅ未満。
「×」：１６００ｋｃｙｃｌｅ未満。
【０１０４】
−作業性（接着部硬化時間）−
接着剤の作業性は、接着部の硬化時間により評価した。硬化性の評価基準は以下の通りである。
「◎」：３０秒未満
「○」：３０秒以上３分未満で硬化
「×」：３分以上で硬化
【０１０５】
[実施例Ａ２]
上述したエンドレスベルトの作製において、ポリエステル系感熱型シート形状の接着部をエンドレスベルトの裏面に３４．２Ｎ／ｃｍ2の圧力で、１８０℃で３秒間加熱押圧したこと以外は、実施例Ａ１と同様にしてエンドレスベルトを作製した。
【０１０６】
[実施例Ａ３]
上述したエンドレスベルトの作製において、蛇行防止ガイドとして、ＪＩＳ硬度６０度のものを用いた以外は、実施例Ａ１と同様にしてエンドレスベルトを作製した。
【０１０７】
[実施例Ａ４]
上述したエンドレスベルトの作製において、蛇行防止ガイドとして、ＪＩＳ硬度８０度のものを用い、ポリエステル系感熱型シート形状の接着部を、エンドレスベルトの裏面に３４．２Ｎ／ｃｍ2の圧力で、１５０℃で３秒間加熱押圧したこと以外は、実施例Ａ１と同様にしてエンドレスベルトを作製した。
【０１０８】
[実施例Ａ５]
上述したエンドレスベルトの作製において、蛇行防止ガイドとして、ＪＩＳ硬度９０度のものを用い、ポリエステル系感熱型シート形状の接着部をエンドレスベルトの裏面に３４．２Ｎ／ｃｍ2の圧力で、１８０℃で３秒間加熱押圧したこと以外は、実施例Ａ１と同様にしてエンドレスベルトを作製した。
【０１０９】
[比較例Ａ１]
上述したエンドレスベルトの作製において、接着部として下記接着剤を用いて比較例Ａ１のエンドレスベルトを作製した。
−接着剤−
・接着剤の形態：液状
・硬化条件：常温  ２時間
・主成分：特殊変性シリル基含有エポキシ樹脂（セメダイン社製のスーパーＸ  Ｎｏ．８００８）
・厚さ：２０μｍ
【０１１０】
[比較例Ａ２]
上述したエンドレスベルトの作製において、接着部として下記接着剤を用いて比較例Ａ２のエンドレスベルトを作製した。
−接着剤−
・接着剤の形態：液状
・硬化条件：常温  １時間
・主成分：エポキシ樹脂（セメダイン社製のＥＰ−００１）
・厚さ：２０μｍ
【０１１１】
[比較例Ａ３]
上述したエンドレスベルトの作製において、接着部として下記接着剤を用いて比較例Ａ３のエンドレスベルトを作製した。
−接着剤−
・接着剤の形式：シート状
・硬化条件：１４０℃  １分
・主成分：ポリウレタン樹脂（ダイセル社製のサーモライト６５０１）
・厚さ：２０μｍ
【０１１２】
[比較例Ａ４]
上述したエンドレスベルトの作製において、接着部として下記接着剤を用いて比較例Ａ４のエンドレスベルトを作製した。
−接着剤−
・接着剤の形式：シート状
・硬化条件：２００℃  １分
・主成分：ポリアミド（ダイセル社製のダイアミドフィルム  ７０００）
・厚さ：５０μｍ
【０１１３】
[比較例Ａ５]
上述したエンドレスベルトの作製において、接着部として下記接着剤を用いて比較例Ａ５のエンドレスベルトを作製した。
−接着剤−
・接着剤の形式：シート状
・硬化条件：常温  ３秒
・主成分：シリコーン（日東電工社製の両面テープ  ５３０２Ａ）
・厚さ：６０μｍ
【０１１４】
[比較例Ａ６]
上述したエンドレスベルトの作製において、接着部として下記接着剤を用いて比較例Ａ６のエンドレスベルトを作製した。
−接着剤−
・接着剤の形式：シート状
・硬化条件：１８０℃  １時間
・主成分：アクリル系樹脂（ＤｕＰｏｎｔ社のＦＲ０１００）
・厚さ：５０μｍ
【０１１５】
実施例Ａ１と同様に、実施例Ａ２からＡ５、及び比較例Ａ１からＡ７で作製したエンドレスベルトについて、Ｔ型剥離強度試験、スラスト剥離強度試験、１Ｎ／ｍｍの荷重を７２時間連続して加えた時の蛇行防止ガイドの変位量、１Ｎ／ｍｍの荷重を１４日間連続して加えた時の蛇行防止ガイドの変位量、ベルトライフ、作業性についての評価を行った。評価結果を表１、表２に示す。
【０１１６】
【表１】
2006146132.tif 000003
【０１１７】
【表２】
2006146132.tif 000004
【０１１８】
表１から分かるように、実施例Ａ１からＡ５の感熱型シート形状の接着部を使用することによって、接着時間は仮接着の時間５秒を加えても３０秒以内で済み、作業性に優れている。得られるエンドレスベルトはスラスト強度、Ｔ型剥離強度に優れ、ベルト本体２と蛇行防止ガイド３とを接着した場合の中間転写ベルトのベルトライフは２０００ｋｃｙｃｌｅ以上である。また、表２から分かるように、比較例Ａ１は、ベルトライフは１２００ｋｃｙｃｌｅであったが、常温硬化型の液状の接着剤を用いているので、硬化に２時間もかかり作業性が悪い問題があった。比較例Ａ２〜Ａ６については、スラスト剥離強度が、１５Ｎ／ｍｍ未満であり、Ｔ型剥離強度が１．２Ｎ／ｍｍ以下であり、１Ｎ／ｍｍの荷重を７２時間連続して加えようとした際には、蛇行防止ガイドはいずれも１２時間以内に剥がれてしまい、ベルトライフは１３００ｋｃｙｃｅ以下であったため、これらのエンドレスベルトは画像形成装置に搭載した場合満足できる性能ではなかった。
【図面の簡単な説明】
【０１１９】
【図１】本発明のエンドレスベルトの構成概略図である。
【図２】ベルト本体と蛇行防止ガイドの接着部を示す構成概略図である。
【図３】Ｔ型剥離試験の説明図である。
【図４】スラスト剥離試験の説明図である。
【図５】本発明のエンドレスベルトを中間転写ベルトとして備えた画像形成装置の概略図である。
【図６】本発明のエンドレスベルトを用紙搬送ベルトとして備えた画像形成装置の概略図である。
【図７】本発明のエンドレスベルトを中間転写ベルトとして備えた画像形成装置の概略図である。
【符号の説明】
【０１２０】
１  エンドレスベルト
２  ベルト本体
３  蛇行防止ガイド
４  感熱型シート形状の接着部
３０  （Ｔ型剥離試験用）試験片
４０  （スラスト剥離試験用）試験片
４２  ベルト固定部材
４４  ベルト本体貫通溝
４６  蛇行防止ガイド貫通溝
１０２（８６）  中間転写ベルト
２０６  用紙搬送ベルト
【図１】
2006146132.tif 000005
【図２】
2006146132.tif 000006
【図３】
2006146132.tif 000007
【図４】
2006146132.tif 000008
【図５】
2006146132.tif 000009
【図６】
2006146132.tif 000010
【図７】
2006146132.tif 000011